Brevet FR3058457A1 — publié le 20180511

PROCÉDÉ DE FABRICATION D'UNE PALE DE TURBOMACHINE La présente invention est relative à la fabrication de pales de turbomachine, et plus particulièrement à la fabrication de pales de forme interne complexe, et ce plus particulièrement quand ces pales sont 5 également de formes externes complexes. Elle trouve en particulier avantageusement application dans le cas de pales de compresseur à calage variable du type comportant des cavités internes. DOMAINE TECHNIQUE GÉNÉRAL ET ART ANTÉRIEUR 10 De nombreuses pales de turbomachine, et notamment certaines pales à calage variable de distributeur de compresseur (pales dites IGV ou « Inlet Guide Vane »), peuvent avoir des formes 3D complexes empêchant de les fabriquer d'une pièce. C'est le cas notamment des pales IGV dans lesquelles on prévoit des 15 cavités intérieures pour la circulation d'air. Une technique conventionnelle pour fabriquer de telles pales consiste à fabriquer par forgeage les différentes pièces destinées à constituer la forme complète (le corps principal de pale, un couvercle et le bouchon en queue de pale), à usiner des portées et à les assembler par 20 des brasages par induction. Cette mise en oeuvre est complexe et devient d'autant plus impossible en cas de combinaison avec des formes externes complexes aussi. Elle est en outre toutefois difficilement compatible avec une 25 exploitation industrielle, notamment en termes de tolérances et de coûts. Les procédés de fonderie, également complexes, ne constituent pas des solutions envisageables, notamment compte tenu des épaisseurs de toile des pales. Les techniques de moulage par injection métallique (ou « MIM ») 30 supposeraient quant à elles l'injection de plusieurs pièces et un brasage 3058457 2 pendant le frittage. Leur utilisation serait encore plus compliquée que l'utilisation de solutions de forge. On utilise par ailleurs classiquement aujourd'hui dans de nombreux domaines les techniques de fabrication additives. Toutefois, à ce jour, les solutions proposées par les fabricants de machines de fabrication additive ne sont pas compatibles avec les caractéristiques mécaniques et thermiques attendues pour les pales de turbomachines. PRÉSENTATION GÉNÉRALE DE L'INVENTION Un but de l'invention est de proposer un procédé de fabrication pour des pales de turbomachines de forme interne complexe. Un autre but de l'invention est de proposer un procédé de fabrication qui soit simple à mettre en oeuvre et compatible avec les coûts et niveaux de tolérance attendus dans le cas d'une exploitation 15 industrielle. Un autre but encore de l'invention est de proposer un procédé qui permette la fabrication de pales qui présentent une bonne conductivité thermique et une bonne résistance à l'abrasion. En particulier, l'invention propose un procédé de fabrication d'une 20 pale de turbomachine du type présentant au moins une cavité 3D, caractérisé en ce que ladite pale est réalisée par une succession de dépôts et de consolidations sélectives de couches d'une poudre de fabrication additive métallique à base d'un alliage de cuivre et de nickel, ledit alliage comportant de 2 à 7% de nickel, préférentiellement de 2 à 5% et encore 25 plus préférentiellement de l'ordre de 3%. L'invention concerne également une pale de turbomachine fabriquée de cette façon, ladite pale étant en un matériau à base d'un alliage de cuivre et de nickel, ledit alliage comportant de 2 à 7% de nickel (préférentiellement de 2 à 5% et encore plus préférentiellement de l'ordre 30 de 3%), ce qui lui confère les propriétés mécaniques et thermiques souhaitées. 3058457 3 L'invention trouve avantageusement application dans le cas d'une pale à calage variable de distributeur de compresseur de turbomachine, comportant au moins une cavité de circulation d'air. 5 PRÉSENTATION DES FIGURES D'autres caractéristiques et avantages de l'invention ressortiront encore de la description qui suit, laquelle est purement illustrative et non limitative, et doit être lue en regard de la figure unique annexée sur laquelle on a représenté schématiquement une pale de compresseur de 10 turbomachine. DESCRIPTION D'UN OU PLUSIEURS MODES DE MISE EN OEUVRE ET DE RÉALISATION La pale P de la figure 1 est une pale à calage variable de distributeur de compresseur de turbomachine. Elle s'étend à partir d'un pied 1 et présente un bord d'attaque 2, un bord de fuite 3, en liaison avec un extrados 4 et un intrados 5. À son extrémité opposée au pied 1, la pale P se termine par une platine cylindrique 6 permettant la fixation articulée de ladite pale P sur un carter de compresseur. Une cavité 7 s'étend à l'intérieur de la pale, dans la longueur de celle-ci. Cette cavité 7 est destinée à permettre une circulation d'air. Le pied 1 présente à cet effet un ou plusieurs orifices 8 qui servent d'entrée d'air. Le bord de fuite 3 présente quant à lui une pluralité d'ouvertures 8 25 formant sortie d'air. Ces ouvertures 8 ont des formes qui optimisent leur comportement aéronautique (ce qui contribue à complexifier la forme de la pièce). Une telle pale a par exemple une longueur de 10 cm et une largeur de voile de l'ordre de 4 cm. 3058457 4 La pièce qu'elle constitue est fabriquée en une seule étape, par fabrication additive sur lit de poudre métallique. On utilise à cet effet des machines de fabrication additive à technologie EBM (« Electron Beam Melting » selon la terminologie anglo5 saxonne généralement utilisée) ou encore de fabrication additive par technologie de fusion laser (SLM ou « Selective Laser Melting »). D'autres technologies de fabrication métallique additive sont également possibles (machines combinant les deux technologies par exemple). 10 La poudre de fabrication est à base d'un alliage de cuivre et de nickel qui comporte de 2 à 7% de nickel, préférentiellement entre 2 et 5% et notamment encore plus préférentiellement de l'ordre de 3%. Les couches de poudre sont déposées successivement et consolidées afin de construire la pale couche par couche. 15 Des paramètres de fabrication préférentiels sont donnés ci-dessous dans le cas d'une fabrication additive par fusion laser : - Puissance du laser : entre 100 et 500 W, et plus préférentiellement entre 300 et 400 W ; - Vitesse de balayage du faisceau laser sur les couches de poudre : 20 entre 300 et 2000 mm/s, et plus préférentiellement entre 700 et 1000 mm/s ; - Écart entre les lignes selon lesquelles le faisceau laser se déplace : entre 0,005 mm et 0,02 mm, et plus préférentiellement entre 0,007 mm et 0,015 mm ; - Épaisseur des couches de poudre : entre 20 et 40 pm ; - Granulométrie D50 de la poudre : de l'ordre de 35 pm. Après fabrication, la pale ainsi réalisée est détachée de la plaque support de la machine. Après aspiration de la poudre restante, la pale peut faire l'objet de 30 traitement de finition (polissage, voire reprise par usinage de certaines surfaces). 3058457 5 Elle peut également faire l'objet de traitements thermiques complémentaires (traitement de vieillissement à des températures comprises entre 350°C et 620°C, par exemple). On notera que les pales obtenues - en matériau à base d'un alliage 5 de cuivre et de nickel, ledit alliage comportant de 2 à 7% de nickel - sont particulièrement satisfaisantes en termes de propriétés thermiques et mécaniques : l'alliage est fortement conducteur et présente une forte résistance à l'abrasion. Le procédé proposé est donc particulièrement adapté dans le cas de 10 pale à cavité de circulation d'air. En l'absence de brasage, il est simple et peu onéreux. Il permet en outre des tolérances compatibles avec celles attendues dans le milieu de l'aéronautique. 15 REVENDICATIONS1. Procédé de fabrication d'une pale de turbomachine du type présentant au moins une cavité 3D, caractérisé en ce que ladite pale est réalisée par une succession de dépôts et de consolidations sélectives de couches d'une poudre de fabrication additive métallique à base d'un alliage de cuivre et de nickel, ledit alliage comportant de 2 à 7% de nickel. 2. Procédé selon la revendication 1, caractérisé en ce qu'on met en oeuvre une fabrication additive par technologie EBM. 3. Procédé selon l'une des revendications 1 ou 2, caractérisé en ce qu'on met en oeuvre une fabrication additive par fusion laser. 4. Procédé selon la revendication 3, caractérisé en ce que la puissance du laser est comprise entre 100 et 500 W. 5. Procédé selon la revendication 3, caractérisé en ce que la vitesse de balayage du faisceau laser sur les couches de poudre est comprise entre 300 et 2000 mm/s. 6. Procédé selon la revendication 3, caractérisé en ce que l'écart entre les lignes selon lesquelles le faisceau laser se déplace est compris entre 0,005 mm et 0,02 mm. 7. Procédé selon la revendication 3, caractérisé en ce que l'épaisseur des couches de poudre est comprise entre 20 et 40 pm. 8. Procédé selon la revendication 3, caractérisé en ce que la granulométrie D50 de la poudre est de l'ordre de 35 pm. 9. Pale de turbomachine, caractérisée en ce qu'elle est fabriquée par fabrication additive métallique en mettant en oeuvre un procédé selon l'une des revendications précédentes, ladite pale étant en un 3058457 7 matériau à base d'un alliage de cuivre et de nickel, ledit alliage comportant de 2 à 7 % de nickel. 10. Pale à calage variable de distributeur de compresseur de turbomachine, comportant au moins une cavité de circulation d'air, 5 caractérisée en ce qu'elle est fabriquée par fabrication additive métallique en mettant en oeuvre un procédé selon l'une des revendications précédentes, ladite pale étant en un matériau à base d'un alliage de cuivre et de nickel, ledit alliage comportant de 2 à 7% de nickel. 10